БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%: цемент 21,3-24,2; керамзит 57,6-64,0; керамзитовый песок 8,6-17,8; вспученный перлитовый песок 3,2-4,6; смыленную канифоль 0,001-0,0012; воду [1].
Задача изобретения состоит в повышении морозостойкости изделий, полученных из бетонной смеси.
Технический результат достигается тем, что бетонная смесь, включающая портландцемент, керамзит, керамзитовый песок, омыленную канифоль, воду, дополнительно содержит этилсиликонат натрия или метилсиликонат натрия, мылонафт и суперпластификатор С-3 при следующем соотношении компонентов, мас.%: портландцемент 23,0-25,0; керамзит фракции 10-20 мм 36,0-40,0; керамзитовый песок 10,0-14,0; омыленная канифоль 0,001-0,0012; этилсиликонат натрия или метилсиликонат натрия 0,02-0,03; мылонафт 0,02-0,03; суперпластификатор С-3 0,6-0,8; вода - остальное.
Составы бетонной смеси приведены в таблице.
Компоненты
Содержание, мас.%
состав №1
состав №2
состав №3
Портландцемент
23,0
24,0
25,0
Керамзит фр. 10-20 мм
40,0
38,0
36,0
Керамзитовый песок
10,0
12,0
14,0
Омыленная канифоль
0,001
0,0011
0,0012
Этилсиликонат натрия
0,02
-
-
Метилсиликонат натрия
-
0,02
0,03
Мылонафт
0,02
0,025
0,03
Суперпластификатор С-3
0,8
0,7
0,6
Вода
26,159
25,2539
24,3388
Морозостойкость, циклы
120-130
120-130
120-130
Компоненты дозируют в требуемых количествах. Портландцемент, керамзит (фракция 10-20 мм), керамзитовый песок, смешивают, добавляют воду, смыленную канифоль, этилсиликонат натрия или метилсиликонат натрия, мылонафт, суперпластификатор С-3 и еще раз смешивают.Приготовленную бетонную смесь укладывают в металлические (предварительно смазанные минеральным маслом) формы и оставляют до затвердевания.
Источник информации
1. А.с. №1276650 СССР, С04В 28/02, 14/18, 1986, бюл. 46.